(57)【要約】【課題】  長時間のインクジェット記録において常に安定してインク滴を吐出でき、高画質な画像の形成を長時間可能とするインクジェット記録用インク組成物およびインクジェット記録方法を提供する。【解決手段】  分散媒および色材を少なくとも含む荷電粒子を含有するインク組成物において、該インク組成物が下記条件（Ａ）〜（Ｄ）のすべてを満足するインクジェット記録用インク組成物。  （Ａ）インク組成物の２０℃での電気伝導度が、１０ｎＳ／ｍ〜３００ｎＳ／ｍの範囲内である。  （Ｂ）荷電粒子の電気伝導度が、インク組成物の電気伝導度の５０％以上である。  （Ｃ）荷電粒子の体積平均直径が、０．２〜５．０μｍの範囲内である。  （Ｄ）インク組成物の２０℃での粘度が、０．５〜５ｍＰａ・ｓの範囲内である。【選択図】なし【特許請求の範囲】
【請求項１】
分散媒、および、
色材を少なくとも含む荷電粒子、
を含有するインク組成物において、該インク組成物が下記条件（Ａ）〜（Ｄ）のすべてを満足することを特徴とするインクジェット記録用インク組成物。
（Ａ）インク組成物の２０℃での電気伝導度が、１０ｎＳ／ｍ〜３００ｎＳ／ｍの範囲内である。
（Ｂ）２０℃での荷電粒子の電気伝導度が、インク組成物の電気伝導度の５０％以上である。
（Ｃ）荷電粒子の体積平均直径が、０．２〜５．０μｍの範囲内である。
（Ｄ）インク組成物の２０℃での粘度が、０．５〜５ｍＰａ・ｓの範囲内である。
【請求項２】
該荷電粒子が、分散剤としてグラフトポリマーにより分散媒に分散されていることを特徴とする請求項１に記載のインクジェット記録用インク組成物。
【請求項３】
前記グラフトポリマーが主鎖部分とグラフト鎖である側鎖部分とからなり、分散媒に対して主鎖部分は溶解されず、側鎖部分は溶解されていることを特徴とする請求項２に記載のインクジェット記録用インク組成物。
【請求項４】
分散媒および色材を少なくとも含む荷電粒子を含有し、下記条件（Ａ）〜（Ｄ）のすべてを満足するインク組成物を、静電界を利用してインク滴を飛翔させるインクジェット記録方法において、吐出開口を有するインク室内にインクが循環されており、吐出開口周縁に形成された制御電極に電圧を印加することによって、吐出開口中に存在しており先端が被記録媒体側に向いたインクガイドの先端から、インク滴が飛翔することを特徴とするインクジェット記録方法。
（Ａ）インク組成物の２０℃での電気伝導度が、１０ｎＳ／ｍ〜３００ｎＳ／ｍの範囲内である。
（Ｂ）２０℃での荷電粒子の電気伝導度が、インク組成物の電気伝導度の５０％以上である。
（Ｃ）荷電粒子の体積平均直径が、０．２〜５．０μｍの範囲内である。
（Ｄ）インク組成物の２０℃での粘度が、０．５〜５ｍＰａ・ｓの範囲内である。
【請求項５】
分散媒および色材を少なくとも含む荷電粒子を含有するインク組成物を、静電界を利用したインクジェット記録方式でインク滴を飛翔させるインクジェット記録方法において、使用するインク組成物が、下記条件（Ａ）〜（Ｄ）のすべてを常に満足するように、高濃度のインク組成物を補充することを特徴とするインクジェット記録方法。
（Ａ）インク組成物の２０℃での電気伝導度が、１０ｎＳ／ｍ〜３００ｎＳ／ｍの範囲内である。
（Ｂ）２０℃での荷電粒子の電気伝導度が、インク組成物の電気伝導度の５０％以上である。
（Ｃ）荷電粒子の体積平均直径が、０．２〜５．０μｍの範囲内である。
（Ｄ）インク組成物の２０℃での粘度が、０．５〜５ｍＰａ・ｓの範囲内である。
【請求項６】
該荷電粒子が、分散剤としてグラフトポリマーにより分散媒に分散されていることを特徴とする請求項５に記載のインクジェット記録方法。
【発明の詳細な説明】
【技術分野】
【０００１】
本発明はインクジェット記録用インク組成物及びインクジェット記録方法に関する。
【背景技術】
【０００２】
画像データ信号に基づき、紙などの被記録媒体に画像を形成する画像記録方法として、電子写真方式、昇華型及び溶融型熱転写方式、インクジェット方式などがある。電子写真方式は、感光体ドラム上に帯電及び露光により静電潜像を形成するプロセスを必要とし、システムが複雑となり高価な装置となる。熱転写方式は、装置は安価であるが、インクリボンを用いるため、ランニングコストが高くかつ廃材が出る。一方インクジェット方式は、安価な装置で、且つ必要とされる画像部のみにインクを吐出し被記録媒体上に直接画像形成を行うため、インクを効率良く使用でき、ランニングコストが安い。さらに、騒音が少なく、画像記録方式として優れている。
【０００３】
インクジェット記録方式には、例えば、発熱体の熱により発生する蒸気の圧力でインク滴を飛翔させる方式や、圧電素子によって発生される機械的な圧力パルスによりインク滴を飛翔させる方式、また、静電界を利用して荷電粒子を含有するインク滴を飛翔させる方式（特許文献１、２参照）がある。蒸気や機械的圧力でインク滴を飛翔させる方式は、インク滴の飛翔方向を制御できず、インクノズルの歪みや空気の対流により、被印刷媒体上の望ましい位置へ、インク滴を正確に着弾させることが困難である。
一方、静電界を利用する方式は、インク滴の飛翔方向を静電界により制御するため、望ましい位置へインク滴を正確に着弾させることが可能であり、高画質の画像形成物（印刷物）を作成でき優れている。
【０００４】
静電界を利用するインクジェット記録に用いられるインク組成物としては、分散媒および、色材を少なくとも含む荷電粒子を含有するインク組成物が用いられる（特許文献３、４参照）。色材を含有するインク組成物は、色材を変更することにより、イエロー、マゼンタ、シアン、墨の４色のインクを作成することができ、さらに金や銀の特色インクを作成することができる。したがって、カラーの画像形成物（印刷物）を作成することができるため有用である。しかしながらこれまで、長時間のインクジェット記録において常に安定してインク滴を吐出することが困難であった。
【０００５】
【特許文献１】特許第３３１５３３４号公報
【特許文献２】米国特許第６１５８８４４号明細書
【特許文献３】特開平８−２９１２６７号公報
【特許文献４】米国特許第５９５２０４８号明細書
【発明の開示】
【発明が解決しようとする課題】
【０００６】
本発明は、長時間のインクジェット記録において常に安定してインク滴を吐出することを目的になされたものであり、高画質な画像の形成を長時間可能とするインクジェット記録用インク組成物、およびインクジェット記録方法を提供することである。
【課題を解決するための手段】
【０００７】
本発明者は、上記目的を達するために、鋭意検討した結果、インク滴の吐出特性は、用いるインクの物性に大きく依存し特定の範囲内にあることが必要であること、さらに、吐出部へのインクの供給方法によって大きく依存することを見出し、本発明に至った。
すなわち、本発明は以下の通りである。
（１）分散媒、および、
色材を少なくとも含む荷電粒子、
を含有するインク組成物において、該インク組成物が下記条件（Ａ）〜（Ｄ）のすべてを満足することを特徴とするインクジェット記録用インク組成物。
（Ａ）インク組成物の２０℃での電気伝導度が、１０ｎＳ／ｍ〜３００ｎＳ／ｍの範囲内である。
（Ｂ）２０℃での荷電粒子の電気伝導度が、インク組成物の電気伝導度の５０％以上である。
（Ｃ）荷電粒子の体積平均直径が、０．２〜５．０μｍの範囲内である。
（Ｄ）インク組成物の２０℃での粘度が、０．５〜５ｍＰａ・ｓの範囲内である。
（２）  該荷電粒子が、分散剤としてグラフトポリマーにより分散媒に分散されていることを特徴とする前記（１）に記載のインクジェット記録用インク組成物。
（３）  前記グラフトポリマーが主鎖部分とグラフト鎖である側鎖部分とからなり、分散媒に対して主鎖部分は溶解されず、側鎖部分は溶解されていることを特徴とする前記（２）に記載のインクジェット記録用インク組成物。
（４）  分散媒および色材を少なくとも含む荷電粒子を含有し、下記条件（Ａ）〜（Ｄ）のすべてを満足するインク組成物を、静電界を利用してインク滴を飛翔させるインクジェット記録方法において、吐出開口を有するインク室内にインクが循環されており、吐出開口周縁に形成された制御電極に電圧を印加することによって、吐出開口中に存在しており先端が被記録媒体側に向いたインクガイドの先端から、インク滴が飛翔することを特徴とするインクジェット記録方法。
（Ａ）インク組成物の２０℃での電気伝導度が、１０ｎＳ／ｍ〜３００ｎＳ／ｍの範囲内である。
（Ｂ）２０℃での荷電粒子の電気伝導度が、インク組成物の電気伝導度の５０％以上である。
（Ｃ）荷電粒子の体積平均直径が、０．２〜５．０μｍの範囲内である。
（Ｄ）インク組成物の２０℃での粘度が、０．５〜５ｍＰａ・ｓの範囲内である。
（５）  分散媒および色材を少なくとも含む荷電粒子を含有するインク組成物を、静電界を利用したインクジェット記録方式でインク滴を飛翔させるインクジェット記録方法において、使用するインク組成物が、下記条件（Ａ）〜（Ｄ）のすべてを常に満足するように、高濃度のインク組成物を補充することを特徴とするインクジェット記録方法。
（Ａ）インク組成物の２０℃での電気伝導度が、１０ｎＳ／ｍ〜３００ｎＳ／ｍの範囲内である。
（Ｂ）２０℃での荷電粒子の電気伝導度が、インク組成物の電気伝導度の５０％以上である。
（Ｃ）荷電粒子の体積平均直径が、０．２〜５．０μｍの範囲内である。
（Ｄ）インク組成物の２０℃での粘度が、０．５〜５ｍＰａ・ｓの範囲内である。
（６）  該荷電粒子が、分散剤としてグラフトポリマーにより分散媒に分散されていることを特徴とする前記（５）に記載のインクジェット記録方法。
【発明の効果】
【０００８】
本発明によれば、インク組成物の電気伝導度と粘度および荷電粒子の電気伝導度および体積平均直径を特定範囲に設定することで、高画質な画像の形成を長時間可能とするインクジェット記録用インクおよびインクジェット記録方法を提供することができる。
【発明を実施するための最良の形態】
【０００９】
本発明のインク組成物は、インクジェット記録方式により、被記録媒体へ記録される。本発明においては、下記条件（Ａ）〜（Ｄ）のすべてを満足するインク組成物を使用することにより、長時間のインクジェット記録において常に安定してインク滴を吐出することができることが見出された。
（Ａ）インク組成物の電気伝導度が、１０ｎＳ／ｍ〜３００ｎＳ／ｍ、好ましくは３０ｎＳ／ｍ〜２００ｎＳ／ｍの範囲内である。
（Ｂ）２０℃での荷電粒子の電気伝導度が、インク組成物の電気伝導度の５０％以上、好ましくは６０％以上である。
（Ｃ）荷電粒子の体積平均直径が、０．２〜５．０μｍ、好ましくは０．３〜３．０μｍの範囲内である。
（Ｄ）インク組成物の粘度が、０．５〜５ｍＰａ・ｓ、好ましくは０．８〜４ｍＰａ・ｓの範囲内である。
【００１０】
本発明のインク組成物が満たすべき条件について以下に詳細に説明する。なお、電気伝導度は特に明記されていない限り、２０℃での測定値を表す。
本発明では、インク組成物の電気伝導度が、１０ｎＳ／ｍ〜３００ｎＳ／ｍの範囲内である。インク組成物の電気伝導度が１０ｎＳ／ｍより小さい場合、インク滴が吐出されない。一方、３００ｎＳ／ｍを越える場合は、インクジェット装置のヘッド（吐出部）において導通し、ヘッドを損傷する。さらに好ましいインク組成物の電気伝導度は、３０ｎＳ／ｍ〜２００ｎＳ／ｍである。
【００１１】
荷電粒子の電気伝導度は、インク組成物を遠心沈降し、荷電粒子を沈降させた上澄み液の電気伝導度を測定し、インク組成物の電気伝導度から差し引いた値である。本発明では、荷電粒子の電気伝導度が、インク組成物の電気伝導度の５０％以上である。静電界を利用したインクジェット記録方式では、インク滴が吐出する際、荷電粒子の濃縮が起こるが、５０％より低い場合、この濃縮が不十分となり、結果として、被記録媒体に記録された際インクのにじみが発生する。さらに好ましくは、６０％以上である。
また、荷電粒子の荷電量は、５〜２００μＣ／ｇの範囲が好ましい。より好ましくは１０〜１５０μＣ／ｇ、更に好ましくは１５〜１００μＣ／ｇの範囲である。
【００１２】
荷電粒子の体積平均直径は、例えば、超遠心式自動粒度分布測定装置ＣＡＰＡ−７００（堀場製作所（株）製）等の装置を用い、遠心沈降法により測定できる。平均直径は、算出方法によって、体積平均、数平均等があるが、本発明では、荷電粒子の体積平均直径が、０．２〜５．０μｍの範囲内である。０．２μｍより小さい場合、荷電粒子の濃縮が不十分となり、結果として、被記録媒体に記録された際インクのにじみが発生する。５．０μｍより大きい場合は、ヘッド吐出口の詰まりを起こしやすくなる。さらに好ましくは、０．３〜３．０μｍである。粒度分布は、狭く均一なほうが好ましい。
【００１３】
本発明では、インク組成物の粘度が、０．５〜５ｍＰａ・ｓの範囲内である。粘度がこの範囲より小さい場合、ヘッドのインク吐出口からインク組成物が液だれしてしまう。また、この範囲より大きい場合、インク滴が吐出されない。さらに好ましくは、０．８〜４ｍＰａ・ｓの範囲内である。また、インク組成物の表面張力は、１０〜７０ｍＮ／ｍの範囲内であることが好ましい。さらに好ましくは、１５〜５０ｍＮ／ｍの範囲内である。
【００１４】
インク組成物と荷電粒子の電気伝導度は、用いる分散媒と荷電調整剤の種類と添加量により、調整することができる。荷電調整剤は、イオン解離と粒子への吸着等の作用により荷電を発生するので、荷電粒子の電気伝導度に大きく寄与する。従って、電気伝導度の低い、あるいは電気抵抗率の高い液体を分散媒とし、荷電調整剤により粒子へ電気伝導度を付与することにより、本発明の条件（Ａ）と（Ｂ）を達成することができる。
尚、本発明で用いる色材は、電気伝導性を有するものがあるが、被覆剤で色材を被覆す
ることにより電気伝導性を隠蔽することができ、荷電調整剤による粒子への電気伝導性の制御を容易にすることができる。
【００１５】
荷電粒子の体積平均粒径は、用いる分散剤の種類と添加量、及び分散（粒子化）に用いる装置により、調整することができる。分散剤は、荷電粒子へ吸着し、分散媒へ分散するので、分散剤の荷電粒子への吸着力と分散媒への親和力を適切に調整することにより、体積平均直径が制御でき、本発明の条件（Ｃ）を達成することができる。
インク組成物の粘度は、用いる分散媒と分散媒に溶解している分散剤等のポリマー成分の種類と量により、調整することができる。また、界面活性剤をさらに使用することにより、粘度を調整することができる。これらを適切に調整することにより、本発明の条件（Ｄ）を達成することができる。
【００１６】
本発明のインク組成物は、分散媒および色材を少なくとも含む荷電粒子を含有する。本発明のインク組成物を構成する各成分について以下に説明する。
【００１７】
［分散媒］
分散媒は、高い電気抵抗率、具体的には１０10Ωｃｍ以上を有する誘電性の液体であることが好ましい。仮に電気抵抗率の低い分散媒を使用すると、隣接する記録電極間で電気的導通を生じさせるため、本形態には不向きである。また、誘電性液体の比誘電率は５以下が好ましく、より好ましくは４以下、更に好ましくは３．５以下である。このような比誘電率の範囲とすることによって、誘電性液体中の荷電粒子に有効に電界が作用されるため好ましい。
【００１８】
本発明に用いる分散媒としては、直鎖状もしくは分岐状の脂肪族炭化水素、脂環式炭化水素、または芳香族炭化水素、およびこれらの炭化水素のハロゲン置換体、シリコーンオイル等がある。例えばヘキサン、ヘプタン、オクタン．イソオクタン、デカン、イソデカン、デカリン、ノナン、ドデカン、イソドデカン、シクロヘキサン、シクロオクタン、シクロデカン、トルエン、キシレン、メシチレン等が挙げられ、具体的にはアイソパーＣ、アイソパーＥ、アイソパーＧ、アイソパーＨ、アイソパーＬ、アイソパーＭ（アイソパー：エクソン社の商品名）、シェルゾール７０、シェルゾール７１（シェルゾール：シェルオイル社の商品名）、アムスコＯＭＳ、アムスコ４６０溶剤（アムスコ：スピリッツ社の商品名）、ＫＦ−９６Ｌ（信越シリコーン社の商品名）等を単独又は混合して用いることができる。インク組成物全体に対する分散媒の含有量は、２０〜９９質量％の範囲内であることが好ましい。２０質量％以上において、良好に色材を含有する粒子を分散媒に分散することができ、また、９９質量％以下において、色材の含有量を充足することができる。
【００１９】
［色材］
本発明に用いる色材としては、公知の染料および顔料を使用することができ、用途や目的に応じて選択することができる。例えば、記録された画像記録物（印刷物）の色調の観点からは、顔料を用いることが好ましい（例えば、技術情報協会発行  「顔料分散安定化と表面処理技術・評価」  ２００１年１２月２５日  第１刷参照。以下「非特許文献１」とも称する）。色材を変更することにより、イエロー、マゼンタ、シアン、墨（ブラック）の４色のインクを作成することができる。特に、オフセット印刷用インクやプルーフに用いられる顔料を使用するとオフセット印刷物と同様な色調が得られるので好ましい。
【００２０】
イエローインク用の顔料としては、例えば、Ｃ．Ｉ．ピグメントイエロー１、Ｃ．Ｉ．ピグメントイエロー７４等のモノアゾ顔料、 Ｃ．Ｉ．ピグメントイエロー１２、 Ｃ．Ｉ．ピグメントイエロー１７等のジスアゾ顔料、 Ｃ．Ｉ．ピグメントイエロー１８０等の非ベンジジン系のアゾ顔料、 Ｃ．Ｉ．ピグメントイエロー１００等のアゾレーキ顔料、 Ｃ．Ｉ．ピグメントイエロー９５等の縮合アゾ顔料、 Ｃ．Ｉ．ピグメントイエロー１１５等の酸性染料レーキ顔料、 Ｃ．Ｉ．ピグメントイエロー１８等の塩基性染料レーキ顔料、フラバントロンイエロー等のアントラキノン系顔料、イソインドリノンイエロー３ＲＬＴ、Ｃ．Ｉ．ピグメントイエロー１３９等のイソインドリノン顔料、キノフタロンイエロー等のキノフタロン顔料、イソインドリンイエロー等のイソインドリン顔料、 Ｃ．Ｉ．ピグメントイエロー１５３等のニトロソ顔料、 Ｃ．Ｉ．ピグメントイエロー１１７等の金属錯塩アゾメチン顔料などが挙げられる。
【００２１】
マゼンタインク用の顔料としては、例えば、Ｃ．Ｉ．ピグメントレッド３等のモノアゾ系顔料、 Ｃ．Ｉ．ピグメントレッド３８等のジスアゾ顔料、 Ｃ．Ｉ．ピグメントレッド５３：１等やＣ．Ｉ．ピグメントレッド５７：１等のアゾレーキ顔料、 Ｃ．Ｉ．ピグメントレッド１４４等の縮合アゾ顔料、 Ｃ．Ｉ．ピグメントレッド１７４等の酸性染料レーキ顔料、 Ｃ．Ｉ．ピグメントレッド８１等の塩基性染料レーキ顔料、 Ｃ．Ｉ．ピグメントレッド１７７等のアントラキノン系顔料、 Ｃ．Ｉ．ピグメントレッド８８等のチオインジゴ顔料、 Ｃ．Ｉ．ピグメントレッド１９４等のペリノン顔料、 Ｃ．Ｉ．ピグメントレッド１４９等のペリレン顔料、 Ｃ．Ｉ．ピグメントレッド１２２等のキナクリドン顔料、 Ｃ．Ｉ．ピグメントレッド１８０等のイソインドリノン顔料、 Ｃ．Ｉ．ピグメントレッド８３等のアリザリンレーキ顔料等が挙げられる。
【００２２】
シアンインク用の顔料としては、例えば、Ｃ．Ｉピグメントブルー２５等のジスアゾ系顔料、 Ｃ．Ｉ．ピグメントブルー１５等のフタロシアニン顔料、 Ｃ．Ｉ．ピグメントブルー２４等の酸性染料レーキ顔料、 Ｃ．Ｉ．ピグメントブルー１等の塩基性染料レーキ顔料、 Ｃ．Ｉ．ピグメントブルー６０等のアントラキノン系顔料、 Ｃ．Ｉ．ピグメントブルー１８等のアルカリブルー顔料等が挙げられる。
【００２３】
墨インク用の顔料としては、例えば、アニリンブラック系顔料等の有機顔料や酸化鉄顔料、及びファーネスブラック、ランプブラック、アセチレンブラック、チャンネルブラック等のカーボンブラック顔料類等が挙げられる。
更にマイクロリス−Ａ，−Ｋ，−Ｔなどのマイクロリス顔料に代表される加工顔料も好適に使用できる。その具体例としてはマイクロリスイエロー４Ｇ−Ａ，マイクロリスレッドＢＰ−Ｋ，マイクロリスブルー４Ｇ−Ｔ，マイクロリスブラックＣ−Ｔなどが挙げられる。
また、白インク用の顔料として炭酸カルシウムや酸化チタン顔料を、銀インク用としてアルミニウム粉を、金インク用として銅合金を用いる等、必要に応じて各種の顔料を使用することができる。
【００２４】
顔料は、基本的には一色につき一種類の顔料を使うことが、インク製造の簡便性の点で好ましいが、色相調整として例えば、墨インク用に、カーボンブラックにフタロシアニンを混合するなど、場合によっては２種以上併用することも好ましい。また、ロジン処理等、公知の方法により顔料を表面処理した後使用してもよい（前述の非特許文献１）。
インク組成物全体に対する顔料の含有量は、０．１〜５０質量％の範囲内であることが好ましい。０．１質量％以上において、顔料量が充足し、印刷物において充分良好な発色が得られ、また、５０質量％以下において、色材を含有する粒子を分散媒に良好に分散させることができる。さらに好ましくは、１〜３０質量％である。
【００２５】
［被覆剤］
本発明において、顔料等の色材は、分散媒に直接、分散（粒子化）するよりも、被覆剤により被覆された状態で分散（粒子化）することが好ましい。被覆剤で被覆することにより、色材が持つ荷電を遮蔽し望ましい荷電特性を付与することができる。また、色材の種類により異なる分散安定性の相違を打ち消し、同様な分散安定性を付与できる。さらに本
発明においては、被印刷媒体へインクジェット記録した後、ヒートローラ等の加熱手段により定着するが、この際被覆剤が熱により溶融し、効率良く定着できる。
【００２６】
被覆剤としては、例えば、ロジン類、ロジン変性フェノール樹脂、アルキッド樹脂、（メタ）アクリル系ポリマー、ポリウレタン、ポリエステル、ポリエーテル、ポリアミド、ポリエチレン、ポリブタジエン、ポリスチレン、ポリ酢酸ビニル、ポリビニールアルコールのアセタール変性物、ポリカーボネート等を挙げられる。これらの内、粒子形成の容易さの観点から、重量平均分子量が２，０００〜１，０００，０００の範囲内であり、かつ多分散度（重量平均分子量／数平均分子量）が、１．０〜５．０の範囲内であるポリマーが好ましい。さらに、定着の容易さの観点から、軟化点、ガラス転移点または、融点のいずれか１つが４０℃〜１２０℃の範囲内にあるポリマーが好ましい。
【００２７】
本発明において、被覆剤として特に好適に使用されるポリマーは、下記一般式（１）〜（４）で示される構成単位のいずれか１つを少なくとも含有するポリマーである。
【００２８】
【化１】
2005015770.tif 000002
【００２９】
式中、Ｘ11は、酸素原子または−Ｎ(Ｒ13)−を示す。Ｒ11は、水素原子またはメチル基を示し、Ｒ12は、炭素数１から３０個の炭化水素基を示し、Ｒ13は、水素原子または炭素数１から３０の炭化水素基を示す。Ｒ21は、水素原子または炭素数１から２０の炭化水素基を示す。Ｒ31、Ｒ32及びＲ41は、それぞれ、炭素数１から２０個の２価の炭化水素基を示す。尚、Ｒ12、Ｒ21、Ｒ31、Ｒ32、Ｒ41の炭化水素基中にエーテル結合、アミノ基、ヒドロシキ基、または、ハロゲン置換基を含んでいても良い。
【００３０】
一般式（１）で示される構成単位を含有するポリマーは、対応するラジカル重合性モノマーを公知の方法によりラジカル重合することにより得られる。用いられるラジカル重合性モノマーとしては、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸２−エチルヘキシル、（メタ）アクリル酸ドデシル、（メタ）アクリル酸ステアリル、（メタ）アクリル酸シクロヘキシル、（メタ）アクリル酸フェニル、（メタ）アクリル酸ベンジル、（メタ）アクリル酸２−ヒドロキシエチル等の（メタ）アクリル酸エステル類、及び、Ｎ−メチル（メタ）アクリルアミド、Ｎ−プロピル（メタ）アクリルアミド、Ｎ−フェニル（メタ）アクリルアミド、Ｎ，Ｎ−ジメチル（メタ）アクリルアミド等の（メタ）アクリルアミド類が挙げられる。
【００３１】
一般式（２）で示される構成単位を含有するポリマーは、対応するラジカル重合性モノマーを公知の方法によりラジカル重合することにより得られる。用いられるラジカル重合性モノマーとしては、例えば、エチレン、プロピレン、ブタジエン、スチレン、４−メチルスチレン等が挙げられる。
【００３２】
一般式（３）で示される構成単位を含有するポリマーは、対応するジカルボン酸または酸無水物とジオールとを公知の方法で脱水縮合することにより得られる。用いられるジカルボン酸としては、コハク酸無水物、アジピン酸、セバシン酸、イソフタル酸、テレフタル酸、１，４−フェニレンジ酢酸、ジグリコール酸等が挙げられる。また、用いられるジオールとしては、エチレングリコール、１，２−プロパンジオール、１，３−プロパンジオール、１，４−ブタンジオール、１，６−ヘキサンジオール、１，１０−デカンジオール、２−ブテン−１，４−ジオール、１，４−シクロヘキサンジオール、１，４−シクロヘキサンジメタノール、１，４−ベンゼンジメタノール、ジエチレングリコール等が挙げられる。
【００３３】
一般式（４）で示される構成単位を含有するポリマーは、対応するヒドロキシ基を有するカルボン酸をまたは公知の方法で脱水縮合するかまたは、対応するヒドロキシ基を有するカルボン酸の環状エステルを公知の方法で開環重合することにより得られる。用いられるヒドロキシ基を有するカルボン酸またはその環状エステルとしては、６−ヒドロキシヘキサン酸、１１−ヒドロキシウンデカン酸、ヒドロシキ安息香酸、ε−カプロラクトン等が挙げられる。
【００３４】
一般式（１）〜（４）で示される構成単位のいずれか１つを少なくとも含有するポリマーは、一般式（１）〜（４）で示される構成単位のホモポリマーであってもよく、他の構成成分との共重合体（コポリマー）であっても良い。また、これらのポリマーは、被覆剤として単独で使用しても良く、２種以上を組み合わせて使用しても良い。
【００３５】
インク組成物全体に対する被覆剤の含有量は、０．１〜４０質量％の範囲内であることが好ましい。０．１質量％以上において、被覆剤の量が充足し、充分な定着性が得られるとともに、４０質量％以下において、色材と被覆剤を含有する粒子を良好に形成することができる。
【００３６】
［分散剤］
本発明において好ましくは、色材と被覆剤の混合物を分散媒中に分散（粒子化）するが、粒子直径を制御し、かつ粒子の沈降を抑制するために分散剤を使用することがさらに好ましい。
好適な分散剤としては、ソルビタンモノオレエート等のソルビタン脂肪酸エステルや、ポリオキシエチレンジステアレート等のポリエチレングリコール脂肪酸エステルに代表される界面活性剤が挙げられる。また、例えば、スチレンとマレイン酸のコポリマー、及び
そのアミン変性物、スチレンと（メタ）アクリル化合物のコポリマー、（メタ）アクリル系ポリマー、ポリエチレンと（メタ）アクリル化合物のコポリマー、ロジン、ＢＹＫ−１６０、１６２、１６４、１８２（ビックケミー社製のポリウレタン系ポリマー）、ＥＦＫＡ−４０１、４０２（ＥＦＫＡ社製のアクリル系ポリマー）、ソルスパース１７０００，２４０００（ゼネカ社製のポリエステル系ポリマー）等が挙げられる。本発明においては、インク組成物の長期間保存安定性の観点から、重量平均分子量が１，０００〜１，０００，０００の範囲内であり、かつ多分散度（重量平均分子量／数平均分子量、Ｍｗ／Ｍｎ）が、１．０〜７．０の範囲内であるポリマーが好ましい。さらに、グラフトポリマーまたはブロックポリマーを用いることが最も好ましい。
【００３７】
本発明において好適に用いられるポリマーは、下記一般式（５）及び（６）で示される構成単位の少なくともいずれか一方からなる重合体成分と、下記一般式（７）で示される構成単位を少なくともグラフト鎖として含有する重合体成分とを少なくとも含有するグラフトポリマーである。
【００３８】
【化２】
2005015770.tif 000003
【００３９】
式中、Ｘ51は、酸素原子または−Ｎ(Ｒ53)−を示す。Ｒ51は、水素原子またはメチル基を示し、Ｒ52は、炭素数１から１０個の炭化水素基を示し、Ｒ53は、水素原子または炭素数１から１０の炭化水素基を示す。Ｒ61は、水素原子、炭素数１から２０の炭化水素基、ハロゲン原子、ヒドロキシル基、または、炭素数１から２０個のアルコキシ基を示す。Ｘ71は、酸素原子または−Ｎ(Ｒ73)−を示す。Ｒ71は、水素原子またはメチル基を示し、Ｒ72は、炭素数４から３０個の炭化水素基を示し、Ｒ73は、水素原子または炭素数１から３０の炭化水素基を示す。尚、Ｒ52、Ｒ72の炭化水素基中にエーテル結合、アミノ基、ヒドロキシ基、または、ハロゲン置換基を含んでいても良い。
【００４０】
上記グラフトポリマーは、一般式（７）に対応するラジカル重合性モノマーを、好ましくは連鎖移動剤の存在下重合し、得られたポリマーの末端に重合性官能基を導入し、さらに、一般式（５）または（６）に対応するラジカル重合性モノマーと共重合することにより得ることができる。
【００４１】
一般式（５）に対応するラジカル重合性モノマーとしては、例えば、（メタ）アクリル酸メチル、（メタ）アクリル酸エチル、（メタ）アクリル酸プロピル、（メタ）アクリル酸ブチル、（メタ）アクリル酸ヘキシル（メタ）アクリル酸シクロヘキシル、（メタ）アクリル酸フェニル、（メタ）アクリル酸ベンジル等、（メタ）アクリル酸２−ヒドロキシエチルの（メタ）アクリル酸エステル類、及び、Ｎ−メチル（メタ）アクリルアミド、Ｎ−プロピル（メタ）アクリルアミド、Ｎ−フェニル（メタ）アクリルアミド、Ｎ，Ｎ−ジメチル（メタ）アクリルアミド等の（メタ）アクリルアミド類が挙げられる。
【００４２】
一般式（６）に対応するラジカル重合性モノマーとしては、例えば、スチレン、４−メチルスチレン、クロロスチレン、メトキシスチレン等が上げられる。
また、一般式（６）に対応するラジカル重合性モノマーとしては、例えば、（メタ）アクリル酸ヘキシル、（メタ）アクリル酸オクチル、（メタ）アクリル酸２−エチルヘキシル、（メタ）アクリル酸ドデシル、（メタ）アクリル酸ステアリル、等が挙げられる。
【００４３】
一般式（５）及び（６）で示される構成単位のいずれか１つを少なくとも含有する重合体成分と、一般式（７）で示される構成単位を少なくともグラフト鎖として含有する重合成分とを含有するグラフトポリマーは、一般式（５）及び／又は（６）、並びに一般式（７）で示される構成単位のみを有していてもよいし、他の構成成分を含有していても良い。グラフト鎖を含有する重合体成分と、其れ以外の重合体成分との好ましい組成比は、１０：９０〜９０：１０である。この範囲において、良好な粒子形成性が得られ、所望の粒子直径を得やすく、好ましい。これらのポリマーは、分散剤として単独で使用しても良く、２種以上を組み合わせて使用しても良い。
【００４４】
本発明によれば、長時間のインクジェット記録において常に安定してインク滴を吐出するために、分散剤として下記のグラフトポリマー（以下、グラフトポリマーＡということがある）を使用するのがとくに好ましい。このようなグラフトポリマーＡとしては、好ましくは重量平均分子量が５００以上のポリマー成分であるグラフト鎖を側鎖として含む、重量平均分子量１，０００以上のポリマーである。分散剤として特に好ましいグラフトポリマーＡは、分散媒に対して主鎖部分は溶解されず、側鎖部分（グラフト鎖）は溶解されているものである。
【００４５】
ここで、「分散媒に対して主鎖部分が溶解されない」とは、側鎖部を有さない主鎖部のみから構成されるポリマーが、分散媒に対して溶解しないことを意味し、具体的には、分散媒１００ｇに対して３ｇ以下の溶解度であることが好ましい。
また、「分散媒に対して側鎖部分が溶解される」とは、主鎖部を有さない側鎖部のみから構成されるポリマーが、分散媒に対して溶解することを意味し、具体的には、分散媒１００ｇに対して５ｇ以上の溶解度であることが好ましい。
主鎖部が溶解されず、側鎖部が溶解されるグラフトポリマーは、分散媒に対して透明から白濁した状態となり、溶解または分散される。このようなグラフトポリマーを用いると、主鎖部が分散媒に対して溶解されないことにより、主鎖部が荷電粒子に強く吸着し、一方、側鎖部が分散媒に対して溶解されることにより、側鎖部の分散媒へ親和性が向上し、結果として、荷電粒子の分散媒に対する分散性が向上する。
【００４６】
本発明において好適に用いることができるグラフトポリマーＡは、下記一般式（８）で表される構成単位と下記一般式（９）で表される構成単位を少なくとも含有する重量平均分子量１，０００以上のポリマーである。
【００４７】
【化３】
2005015770.tif 000004
【００４８】
一般式（８）及び（９）中、  Ｒ151、Ｒ152、Ｒ161及びＲ162は、同じでも異なっていてもよく、それぞれ水素原子またはメチル基を示す。
Ｒ153は、水素原子または、置換基を有していてもよい炭素数１から３０の炭化水素基を示す。Ｒ153の炭化水素基中に、エーテル結合、エステル結合、アミド結合、カーバメート結合、ヒドロキシル基、または、ハロゲン置換基を含んでいても良い。
Ｘ151及びＸ161は、同じでも異なっていてもよく、それぞれ単結合または、Ｃ、Ｈ、Ｎ、Ｏ、Ｓ、Ｐより選ばれた２種以上の原子よりなる総原子数が５０個以下の２価の連結基を示す。
Ｇは、下記一般式（１０）で示される構成単位を少なくとも含む重量平均分子量が５００以上のポリマー成分、または、重量平均分子量５００以上のポリジメチルシロキサン基を示す。
【００４９】
【化４】
2005015770.tif 000005
【００５０】
一般式（１０）中、
Ｒ171およびＲ172は、同じでも異なっていてもよく、それぞれ水素原子またはメチル基を示す。
Ｒ173は、水素原子または、置換基を有していてもよい炭素数１から３０の炭化水素基を示す。Ｒ173の炭化水素基中に、エーテル結合、エステル結合、アミド結合、カーバメート結合、アミノ基、ヒドロキシル基、または、ハロゲン置換基を含んでいても良い。
Ｘ171は、単結合または、Ｃ、Ｈ、Ｎ、Ｏ、Ｓ、Ｐより選ばれた２種以上の原子よりなる総原子数が５０個以下の２価の連結基を示す。
なお、Ｒ173の総原子数が、Ｒ153の総原子数より多いほうが、インク吐出の安定性の観点から好ましい。
【００５１】
本発明において好適に用いる一般式（８）で表される構成単位と一般式（９）で表される構成単位とを少なくとも含有するグラフトポリマーＡは、一般式（８）に対応するラジカル重合性モノマーと一般式（９）に対応するラジカル重合性マクロモノマーとを、公知のラジカル重合開始剤を用いて、重合することにより得ることができる。ここで一般式（８）に対応するモノマーとは、下記一般式（８Ｍ）で示されるモノマーであり、一般式（９）に対応するマクロモノマーとは、下記一般式（９Ｍ）で示されるマクロモノマーである。
【００５２】
【化５】
2005015770.tif 000006
【００５３】
尚、一般式（８Ｍ）及び（９Ｍ）中の各記号は、一般式（８）及び（９）におけるものと同じ意味である。
【００５４】
一般式（８Ｍ）で表されるモノマーとしては、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸２−エチルヘキシル、（メタ）アクリル酸シクロヘキシル、（メタ）アクリル酸ドデシル、（メタ）アクリル酸ステアリル、（メタ）アクリル酸フェニル、（メタ）アクリル酸ベンジル、（メタ）アクリル酸２−メトキシエチル、（メタ）アクリル酸２−ヒドロキシエチル等の（メタ）アクリル酸エステル類、及び、Ｎ−メチル（メタ）アクリルアミド、Ｎ−プロピル（メタ）アクリルアミド、Ｎ−フェニル（メタ）アクリルアミド、Ｎ，Ｎ−ジメチル（メタ）アクリルアミド等の（メタ）アクリルアミド類、スチレン、メチルスチレン、クロロスチレン、メトキシスチレン等のスチレン類、１−ブテン等の炭化水素類、及び酢酸ビニル類、ビニルエーテル類、ビニルピリジン類等が挙げられる。
【００５５】
一般式（９Ｍ）で表されるマクロモノマーは、一般式（１０）に対応する下記一般式（１０Ｍ）のラジカル重合性モノマーを、必要に応じて連鎖移動剤存在下で重合し、得られたポリマーの末端にラジカル重合性官能基を導入することにより得られる末端にラジカル重合性官能基を有するポリマーである。
なお、一般式（９Ｍ）で表されるマクロモノマーの重量平均分子量は５００〜５００，０００の範囲内であり、かつ多分散度（重量平均分子量／数平均分子量）が、１．０〜７．０の範囲内であるマクロモノマーが好ましい。また、一般式（９Ｍ）で表されるマクロモノマーは、末端にラジカル重合性官能基を有するポリジメチルシロキサンであってもよい。
【００５６】
【化６】
2005015770.tif 000007
【００５７】
尚、一般式（１０Ｍ）中の各記号は、一般式（１０）におけるものと同じ意味である。
【００５８】
一般式（１０Ｍ）で表されるモノマーとしては、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸２−エチルヘキシル、（メタ）アクリル酸シクロヘキシル、（メタ）アクリル酸ドデシル、（メタ）アクリル酸ステアリル、（メタ）アクリル酸フェニル、（メタ）アクリル酸ベンジル、（メタ）アクリル酸２−ヒドロキシエチル等の（メタ）アクリル酸エステル類、及び、Ｎ−メチル（メタ）アクリルアミド、Ｎ−プロピル（メタ）アクリルアミド、Ｎ−フェニル（メタ）アクリルアミド、Ｎ，Ｎ−ジメチル（メタ）アクリルアミド等の（メタ）アクリルアミド類、スチレン、メチルスチレン、クロロスチレン、メトキシスチレン等のスチレン類、１−ブテン等の炭化水素類、及び酢酸ビニル類、ビニルエーテル類、ビニルピリジン類等が挙げられる。
【００５９】
本発明に用いるグラフトポリマーＡは、一般式（８）および（９）で示される構成単位のみを有していてもよいが、他の構成成分を含有していても良い。本発明において好適に用いるグラフトポリマーＡの具体例としては、下記の構造式で示されるポリマー［ＢＺ−１］〜［ＢＺ−８］が挙げられる。
【００６０】
【化７】
2005015770.tif 000008
【００６１】
【化８】
2005015770.tif 000009
【００６２】
（式中のｎは、ポリマーであることを示し、例えば、５以上である。）
分散媒に対して主鎖部分が溶解されないとは、例えば、上記一般式（９）で示される構成単位を含まないポリマーが、分散媒１００ｇに対して３ｇ以下の溶解度であることを意味し、また分散媒に対して側鎖部分が溶解されるとは、一般式（９）中のＧのポリマー、または、一般式（９Ｍ）のマクロモノマーが、分散媒１００ｇに対して５ｇ以上の溶解度であることを意味する。
【００６３】
グラフトポリマーＡにおいては、インク組成物の長期間保存安定性とインク吐出安定性の観点から、分散剤は、重量平均分子量が１，０００〜１，０００，０００の範囲内であり、かつ多分散度（重量平均分子量／数平均分子量）が、１．０〜７．０の範囲内であるグラフトポリマーであるのが好ましい。
また、グラフトポリマーＡの重量平均分子量は、グラフト鎖（好ましくは、上記一般式（１０）で表されるマクロマー成分）の重量平均分子量に対して１．５倍以上であることが好ましい。
さらに、主鎖を構成する単位とグラフト鎖を構成する単位の質量比は、３０：７０〜９５：５の範囲内にあることが好ましい。これらのポリマーは、分散剤として単独で使用しても良いが、２種以上を組み合わせて使用しても良い。
【００６４】
インク組成物全体に対する分散剤の含有量は、０．０１〜３０質量％の範囲内であることが好ましい。この範囲内において、良好な粒子形成性が得られ、所望の粒子直径を得ることができる。また、インクの吐出ヘッドや循環ポンプに、インク粒子が凝集せずに、ヘッドやポンプの詰まりを防止でき、インクジェット記録する際に吐出ししやすくなる。
【００６５】
［荷電調整剤］
本発明においては、色材（好ましくは色材と被覆剤の混合物）を、分散剤を用いて分散媒中に分散（粒子化）することが好ましく、粒子の荷電量を制御するために荷電調整剤を併用することがさらに好ましい。
好適な分散剤としては、ナフテン酸ジルコニウム塩、オクテン酸ジルコニウム塩等の有機カルボン酸の金属塩、ステアリン酸テトラメチルアンモニム塩等の有機カルボン酸のアンモニム塩、ドデシルベンゼンスルホン酸ナトリウム塩、ジオクチルスルホコハク酸マグネシウム塩等の有機スルホン酸の金属塩、トルエンスルホン酸テトラブチルアンモニウム塩等の有機スルホン酸のアンモニウム塩、スチレンと無水マレイン酸のコポリマーをアミンで変性したカルボン酸基を含有するポリマー等の側鎖にカルボン酸基を有するポリマー、メタクリル酸ステアリルとメタクリル酸のテトラメチルアンモニウム塩の共重合体等の側鎖にカルボン酸アニオン基を有するポリマー、スチレンとビニルピリジンの共重合体等の側鎖に窒素原子を有するポリマー、メタクリル酸ブチルとＮ−（２−メタクリロイルオキシエチル）−Ｎ，Ｎ，Ｎ−トリメチルアンモニウムトシラート塩との共重合体等の側鎖にアンモニウム基を有するポリマー等が挙げられる。粒子に付与される荷電は、正荷電であっても負荷電であっても良い。インク組成物全体に対する分散剤の含有量は、０．０００１〜１０質量％の範囲内であることが好ましい。この範囲内において、インク組成物の電気伝導度を、１０ｎＳ／ｍ〜３００ｎＳ／ｍの範囲内に容易に調整できる。更に、荷電粒子の電気伝導度を、インク組成物の電気伝導度の５０％以上に容易に調整できる。
【００６６】
［その他の成分］
本発明においては、さらに、腐敗防止のために防腐剤や、表面張力を制御するための界面活性剤等を目的に応じて含有することができる。
【００６７】
［荷電粒子の作成］
以上の成分を用い、色材と好ましくは被覆剤を分散（粒子化）することにより、本発明の荷電粒子を含有するインク組成物を作成することができる。分散（粒子化）する方法としては、例えば下記の方法が挙げられる。
（１）色材と被覆剤をあらかじめ混合した後、分散剤と分散媒を用いて分散（粒子化）し、荷電調整剤を加える。
（２）色材、被覆剤、分散剤と分散媒を同時に用いて分散（粒子化）し、荷電調整剤を加える。
（３）色材、被覆剤、分散剤、荷電調整剤と分散媒を同時に用いて分散（粒子化）する。
【００６８】
混合や分散する際に用いられる装置としては、例えば、ニーダー、ディゾルバー、ミキサー、高速ディスパーザー、サンドミル、ロールミル、ボールミル、アトライター、ビーズミル（前述の非特許文献１）等が挙げられる。
【００６９】
［インクジェット記録装置］
本発明では、以上記述したインク組成物を、インクジェット記録方式により、被記録媒体へ記録する。本発明においては、静電界を利用したインクジェット記録方式を用いることが好ましい。静電界を利用するインクジェット記録方式は、制御電極と被記録媒体背面の背面電極間に電圧を印加することにより、インク組成物の荷電粒子を静電力によって吐出位置に濃縮し、吐出位置から記録媒体へ飛翔させる方式である。制御電極と背面電極間に印加する電圧は、例えば荷電粒子が正の場合、制御電極が正極であり背面電極が負極となる。背面電極へ電圧を印加する代わりに被記録媒体に帯電を行っても同様の効果が得られる。
【００７０】
インクを飛翔させる方式として、例えば、注射針のようなニードル状の先端からインクを飛翔させる方式があり、本発明のインク組成物を用いて記録することができる。ただし、荷電粒子を濃縮・吐出した後の荷電粒子の補給が難しく安定に長期間の記録を行うことが難しい。荷電粒子を強制的に供給するため、インクを循環させる場合には、注射針先端からインクを溢れさせる方法になるため、吐出位置である注射針先端のメニスカス形状が安定せず、安定な記録を行うことが困難であり、短期間の記録に適している。
【００７１】
一方、吐出開口部からインク組成物を溢れさせることなく、インク組成物を循環させる方法が好ましく用いられる。例えば、吐出開口を有するインク室内にインクが循環されており、吐出開口周縁に形成された制御電極に電圧を印加することによって、吐出開口中に存在しており先端が被記録媒体側に向いたインクガイドの先端から、濃縮されたインク滴が飛翔する方法では、インクの循環による荷電粒子の補給と、吐出位置のメニスカス安定性を両立することができるため、長期間安定に記録を行うことができる。さらに本方式ではインクが外気と接する部分が吐出開口部だけと非常に少ないため、溶媒の蒸発を抑え、インク物性が安定化するため、本発明において好適に使用することができる。
【００７２】
本発明のインク組成物を適用するに適したインクジェット記録装置の構成例を以下に示す。
まずは、図１に示す記録媒体に片面４色印刷を行う装置の概要について説明する。図１に示されるインクジェット記録装置１は、フルカラー画像形成を行うための４色分の吐出ヘッド２Ｃ、２Ｍ、２Ｙ及び２Ｋから構成される吐出ヘッド２にインクを供給し、さらに吐出ヘッド２からインクを回収するインク循環系３、図示されないコンピュータ、ＲＩＰ等の外部機器からの出力により吐出ヘッド２を駆動させるヘッドドライバ４、位置制御手段５を備える。またインクジェット記録装置１は、３つのローラ６Ａ、６Ｂ、６Ｃに張架された搬送ベルト７、搬送ベルト７の幅方向の位置を検知可能な光学センサなどで構成された搬送ベルト位置検知手段８、記録媒体Ｐを搬送ベルト上に保持するための静電吸着手段９、画像形成終了後に記録媒体Ｐを搬送ベルト７から剥離するための除電手段１０及び力学的手段１１を備える。搬送ベルト７の上流、下流には、記録媒体Ｐを図示されないストッカーから搬送ベルト７に供給するフィードローラ１２及びガイド１３、剥離後の記録媒体Ｐへインクを定着させると共に図示されない排紙ストッカーに搬送する定着手段１４及びガイド１５が配置されている。またインクジェット印刷装置１の内部には、搬送ベルト７を挟んで吐出ヘッド２に対向する位置には、記録媒体位置検出手段１６を有し、さらにインク組成物から発生する溶媒蒸気を回収するための排出ファン１７及び溶媒蒸気吸着材１８からなる溶媒回収部が配置され、装置内部の蒸気は該回収部を通って装置外部に排出される。
【００７３】
フィードローラ１２は公知のローラが使用でき、記録媒体に対するフィード能力が高まるように配置される。また記録媒体Ｐ上には垢・紙粉等が付着していることがあるため、それらの除去を行うことが望ましい。フィードローラによって供給された記録媒体Ｐは、ガイド１３を経て、搬送ベルト７に搬送される。搬送ベルト７の裏面（好ましくは金属裏
面）はローラ６Ａを介して設置されている。搬送された記録媒体は、静電吸着手段９により搬送ベルト上に静電吸着される。図１では、負の高圧電源に接続されたスコロトロン帯電器により静電吸着がなされる。静電吸着手段９により、記録媒体９が搬送ベルト７上に浮き無く静電吸着されると共に、記録媒体表面を均一帯電する。ここでは静電吸着手段を記録媒体の帯電手段としても利用しているが、別途設けてもよい。帯電された記録媒体Ｐは、搬送ベルト７によって吐出ヘッド部まで搬送され、帯電電位をバイアスとして記録信号電圧を重畳することにより静電インクジェット画像形成がなされる。画像形成された記録媒体Ｐは、除電手段１０により除電され、力学的手段１１により搬送ベルト７により剥離されて定着部へ搬送される。剥離された記録媒体Ｐは、画像定着手段１４に送られ、定着がなされる。定着された記録媒体Ｐは、ガイド１５を通って図示されない排紙ストッカーに排紙される。また、該装置は、インク組成物から発生する溶媒蒸気の回収手段を有する。回収手段は溶媒蒸気吸収材１８からなり、排気ファン１７により機内の溶媒蒸気を含む気体が吸着材に導入され、蒸気が吸着回収された後、機外に排気される。該装置は、上記例に限定されず、ローラ、帯電器等の構成デバイスの数、形状、相対配置、帯電極性等は任意に選べる。また上記システムでは４色描画について記述しているが、淡色インクや特色インクと組み合わせて、より多色のシステムとしてもよい。
【００７４】
上記インクジェット印刷方法に使用されるインクジェット記録装置は、吐出ヘッド２、インク循環系３からなり、インク循環系３は、さらにインクタンク、インク循環装置、インク濃度制御装置、インク温度管理装置等を有し、インクタンク内には撹拌装置を含んでいてもよい。
【００７５】
吐出ヘッド２としては、シングルチャンネルヘッド、マルチチャンネルヘッド、又はフルラインヘッドを使うことができ、搬送ベルト７の回転により主走査を行う。
本発明で好適に使用されるインクジェットヘッドは、インク流路内での荷電粒子を電気泳動させて開口付近のインク濃度を増加させ、吐出を行うインクジェット方法であり、主に記録媒体又は記録媒体背面に配置された対向電極に起因する静電吸引力によりインク滴の吐出を行うものである。従って、記録媒体又は対向電極がヘッドに対向していない場合や、ヘッドと対向する位置にあっても記録媒体又は対向電極に電圧が印加されていない場合には、誤って吐出電極に電圧が印加された場合や振動が与えられた場合でもインク滴の吐出は起こらず、装置内を汚すことはない。
【００７６】
上記インクジェット装置に好適に使用される吐出ヘッドを図２及び図３に示す。図２及び図３に示すように、インクジェットヘッド７０は、一方向のインク流Ｑが形成されるインク流路７２の上壁を構成する電気絶縁性の基板７４と、インクを記録媒体Ｐへ向けて吐出する複数の吐出部７６とを有する。吐出部７６には、いずれもインク流路７２から飛翔するインク滴Ｇを記録媒体Ｐへ向けて案内するインクガイド部７８が設けられ、基板７４には、インクガイド部７８がそれぞれ挿通する開口７５が形成されており、インクガイド部７８と開口７５の内壁面との間にはインクメニスカス４２が形成されている。インクガイド部７８と記録媒体Ｐとのギャップｄは２００μｍ〜１０００μｍ程度であることが好ましい。また、インクガイド部７８は、下端側で支持棒部４０に固定されている。
【００７７】
基板７４は、２つの吐出電極を所定間隔で離して電気的に絶縁している絶縁層４４と、絶縁層４４の上側に形成された第１吐出電極４６と、第１吐出電極４６を覆う絶縁層４８と、絶縁層４８の上側に形成されたガード電極５０と、ガード電極５０を覆う絶縁層５２とを有する。また、基板７４は、絶縁層４４の下側に形成された第２吐出電極５６と、第２吐出電極５６を覆う絶縁層５８とを有する。ガード電極５０は、第１吐出電極４６や第２吐出電極５６に印加された電圧によって隣接する吐出部に電界上の影響が生じることを防止するために設けられる。
【００７８】
更に、インクジェットヘッド７０には、インク流路７２の底面を構成すると共に、第１吐出電極４６及び第２吐出電極５６に印加されたパルス状の吐出電圧によって定常的に生じる誘導電圧により、インク流路７２内の正に帯電したインク粒子（荷電粒子）Ｒを上方へ向けて（すなわち記録媒体側に向けて）泳動させる浮遊導電板６２が電気的浮遊状態で設けられている。また、浮遊導電板６２の表面には、電気絶縁性である被覆膜６４が形成されており、インクへの電荷注入等によりインクの物性や成分が不安定化することを防止する。絶縁性被覆膜の電気抵抗は、１０12Ω・cm以上が好ましく、より望ましくは１０13Ω・cm以上である。また、絶縁性被覆膜はインクに対して耐腐食性であることが望ましく、これにより、浮遊導電板６２がインクに腐食されることが防止される。また、浮遊導電板６２は下方から絶縁部材６６で覆われており、このような構成により、浮遊導電板６２は完全に電気的絶縁状態にされている。
【００７９】
浮遊導電板６２は、ヘッド１ユニットにつき１個以上である（例えば、Ｃ、Ｍ、Ｙ、Ｋの４つのヘッドがあった場合、浮遊導電板数は最低各１個ずつ有し、ＣとＭのヘッドユニット間で共通の浮遊導電板とすることはない）。
【００８０】
図３に示すように、インクジェットヘッド７０からインクを飛翔させて記録媒体Ｐに記録するには、インク流路７２内のインクを循環させることによりインク流Ｑを発生させた状態にし、ガード電極５０に所定の電圧（例えば＋１００Ｖ）を印加する。更に、インクガイド部７８に案内されて開口７５から飛翔したインク滴Ｇ中の正の荷電粒子Ｒが記録媒体Ｐにまで引きつけられるような飛翔電界が、第１吐出電極４６及び第２吐出電極５６と、記録媒体Ｐとの間に形成されるように、第１吐出電極４６、第２吐出電極５６及び記録媒体Ｐに正電圧を印加する（ギャップｄが５００μｍである場合に、１ｋＶ〜３．０ｋＶ程度の電位差を形成することを目安とする）。
【００８１】
この状態で、画像信号に応じて第１吐出電極４６及び第２吐出電極５６にパルス電圧を印加すると、荷電粒子濃度が高められたインク滴Ｇが開口７５から吐出する（例えば、初期の荷電粒子濃度が３〜１５％である場合、インク滴Ｇの荷電粒子濃度が３０％以上になる）。
その際、第１吐出電極４６と第２吐出電極５６の両者にパルス電圧が印加された場合にのみインク滴Ｇが吐出するように、第１吐出電極４６と第２吐出電極５６とに印加する電圧値を調整しておく。
【００８２】
このように、パルス状の正電圧を印加すると、開口７５からインク滴Ｇがインクガイド部７８に案内されて飛翔し、記録媒体Ｐに付着すると共に、浮遊導電板６２には、第１吐出電極４６及び第２吐出電極５６に印加された正電圧により正の誘導電圧が発生する。第１吐出電極４６及び第２吐出電極５６に印加される電圧がパルス状であっても、この誘導電圧はほぼ定常的な電圧である。従って、浮遊導電板６２及びガード電極５０と、記録媒体Ｐとの間に形成される電界によって、インク流路７２内で正に帯電している荷電粒子Ｒは上方へ移動する力を受け、基板７４の近傍で荷電粒子Ｒの濃度が高くなる。図３に示すように、使用する吐出部（すなわちインク滴を吐出させるチャンネル）の個数が多い場合、吐出に必要な荷電粒子数が多くなるが、使用する第１吐出電極４６及び第２吐出電極５６の枚数が多くなるため、浮遊導電板６２に誘起される誘導電圧は高くなり、記録媒体側へ移動する荷電粒子Ｒの個数も増大する。
【００８３】
上記では、着色粒子が正荷電に帯電している例について説明したが、着色粒子は負荷電に帯電されていてもよい。その場合には、上記の帯電極性は、すべて逆極性となる。
【００８４】
なお、本発明においては、被記録媒体へのインク吐出後、適切な加熱手段によりインクを定着することが好ましい。用いられる加熱手段としては、ヒートローラー、ヒートブロ
ック、ベルト加熱等の接触式加熱装置、及びドライヤー、赤外線ランプ、可視光線ランプ、紫外線ランプ、温風式オーブン等の非接触式加熱装置を用いることができる。これらの加熱装置は、インクジェット記録装置と連続し、一体となっていることが好ましい。定着時の被記録媒体の温度は、定着の容易さから、４０℃〜２００℃の範囲内であることが好ましい。また、定着の時間は、１マイクロ秒〜２０秒の範囲内であることが好ましい。
【００８５】
［インク組成物の補充］
静電界を利用したインクジェット記録方式では、インク組成物中の荷電粒子が濃縮されて吐出する。従って、長時間インク組成物の吐出を行うと、インク組成物中の荷電粒子が減量し、インク組成物の電気伝導度が低下する。また、荷電粒子の電気伝導度とインク組成物の電気伝導度との割合が変化する。さらに、吐出の際、直径の小さな荷電粒子よりも大きな荷電粒子が優先して吐出する傾向にあるため、荷電粒子の平均直径が小さくなる。また、インク組成物中の固形物の含有量が変化するため、粘度も変化する。
これらの物性値の変化により、結果として、吐出不良を起こしたり、記録された画像の光学濃度の低下やインクのにじみが発生する。このため、当初インクタンクへ仕込んだインク組成物よりも、高濃度（固形分濃度の高い）のインク組成物を補充することにより、荷電粒子の減量を防止し、インク組成物の電気伝導度や、荷電粒子の電気伝導度とインク組成物の電気伝導度の割合を一定の範囲に留めることができる。また、平均粒子直径や粘度を維持することができる。さらに、インク組成物の物性値を一定の範囲内に保つことにより、インク吐出が長時間安定して均一に行われる。この際の補充は、例えば、使用しているインク液の電気伝導度や光学濃度等の物性値を検出し、不足量を算出して、機械的または人力で成されることが好ましい。また、画像データを基に使用するインク組成物の量を算出し、機械的または人力で成されてもよい。
【００８６】
［被記録媒体］
本発明においては、用途に応じて様々な被記録媒体を用いることができる。例えば、紙、プラスチックフイルム、金属、及び、プラスチックまたは金属がラミネートまたは蒸着された紙、金属がラミネートまたは蒸着されたプラスチックフィルム等を用いれば、インクジェット記録することにより、直接印刷物を得ることができる。また、アルミなどの金属を粗面化した支持体等を用いれば、オフセット印刷版を得ることができる。さらに、プラスチック支持体等を用いれば、フレキソ印刷版や液晶画面用のカラーフィルターを得ることができる。被記録媒体の形状は、シート状のように平面的であっても、円筒形状のように立体的であってもよい。また、シリコンウエハーや配線基板を被記録媒体として用いれば、半導体やプリント配線基板の製造に適用できる。
【００８７】
[定着」
本発明においては、被記録媒体へのインク吐出後、適当な加熱手段によりインクを定着することが好ましい。用いられる加熱手段としては、ヒートローラー、ヒートブロック、ベルト加熱等の接触式加熱装置および、ドライヤー、赤外線ランプ、可視光線ランプ、紫外線ランプ、温風式オーブン等の非接触式加熱装置を用いることができる。これらの加熱装置は、インクジェット記録装置と連携し、一体となっていることが好ましい。
【００８８】
以上記述した本発明のインク組成物を用いることにより、インク滴の吐出を長時間安定して行うことができる。さらに、上述したインクジェット記録装置を用いることにより、インクにじみがなく、かつ画像濃度の高い高画質の画像記録物を、長時間に渡って得ることができる。この効果の要因は明確ではないが、例えば分散剤としてグラフトポリマーＡを用いた粒子は、インク吐出の際発生するヘッド内壁でのズリ応力や濃縮に対して、粒子凝集せず、安定して存在するためと推測できる。さらにこの要因は、本発明のグラフトポリマーＡが、被覆剤または色材への吸着力が高く、かつ、分散媒への溶解能力が高いことによるものと推測できる。また、インクジェット記録し定着した画像記録物（印刷物）同
士を重ね合わせた際のブロッキングを防止できる。この効果の要因も明確ではないが、本発明のグラフトポリマーＡは、粒子に対する親和性が高く、かつ画像形成前の裏面との親和性が低いためと推測できる。
【００８９】
以上記述した、インク組成物、インクジェット記録装置、インク組成物の補充を組み合わせることにより、インクにじみがなく、かつ画像濃度の高い高画質の画像記録物を、長時間に渡って安定して得ることができる。
【実施例】
【００９０】
以下、実施例により、本発明を詳細に説明するが、本発明はこれらに限定されるものではない。
【００９１】
［実施例１］
＜使用した材料＞
本実施例１においては、下記の材料を使用した。
【００９２】
・シアン顔料（色材）  フタロシアニン顔料  Ｃ．Ｉ．Ｐｉｇｍｅｎｔ  Ｂｌｕｅ(１５：３)（東洋インキ製造（株）製、ＬＩＯＮＯＬ  ＢＬＵＥ  ＦＧ−７３５０）
・被覆剤  ［ＡＰ−１］
・分散剤  ［ＢＺ−２］
・荷電調整剤  ［ＣＴ−１］
・分散媒  アイソパーＧ（エクソン社（株）製）
【００９３】
被覆剤［ＡＰ−１］、分散剤［ＢＺ−２］、荷電調整剤［ＣＴ−１］の構造を以下に示す。
【００９４】
【化９】
2005015770.tif 000010
【００９５】
被覆剤［ＡＰ−１］は、スチレン、４−メチルスチレン、アクリル酸ブチル、メタクリル酸ドデシルおよびメタクリル酸２−（Ｎ，Ｎ−ジメチルアミノ）エチルを公知の重合開始剤を用いてラジカル重合し、さらに、メチルトシラートと反応させることにより得た。  重量平均分子量は、１５，０００であり、多分散度（重量平均分子量／数平均分子量）は、２．７であった。ガラス転移点（ミッドポイント）は５１℃であり、ストレインゲージ法による軟化点は４６℃であった。
分散剤［ＢＺ−２］は、メタクリル酸ステアリルを、２−メルカプトエタノール存在下ラジカル重合させ、さらに、メタクリル酸無水物と反応させることにより末端にメタクリロイル基を有するメタクリル酸ステアリルのポリマー［ＢＰ−１］（重量平均分子量は７，６００であった）を得た後、これをスチレンとラジカル重合させることにより得た。  重量平均分子量は、１１０，０００であった。
ポリマー［ＢＰ−１］は、アイソパーＧ１００ｇに対して５ｇ以上溶解した。また、グラフトポリマー分散剤［ＢＺ−２］は、アイソパーＧ１００ｇに対して白濁したものの、５ｇ以上溶解した。
荷電調整剤［ＣＴ−１］は、１−オクタデセンと無水マレイン酸のコポリマーに、１−ヘキサデシルアミンを反応させることにより得た。重量平均分子量は、１７，０００であった。
【００９６】
＜インク組成物［ＥＣ−１］の作成＞
シアン顔料１０ｇと被覆剤［ＡＰ−１］２０ｇを、入江商会（株）製卓上型ニーダーＰＢＶ−０．１に入れ、ヒーター温度を１００℃に設定し２時間加熱混合した。得られた混合物３０ｇをトリオサイエンス（株）製トリオブレンダーにて粗粉砕し、さらに協立理工（株）製ＳＫ−Ｍ１０型サンプルミルにて微粉砕した。得られた微粉砕物３０ｇを、分散剤［ＢＺ−２］７．５ｇ、アイソパーＧ７５ｇ、および直径約３．０ｍｍのガラスビーズと共に、東洋精機製作所（株）製ペイントシェーカーにて予備分散した。ガラスビーズを除去した後、直径約０．６ｍｍのジルコニアセラミックビーズと共に、シンマルエンタープライゼズ（株）製ＴｙｐｅＫＤＬダイノミルにて、内温を２５℃に保ちながら５時間、引き続き４５℃で５時間、２，０００ｒｐｍの回転数で分散（粒子化）した。得られた分散液からジルコニアセラミックビーズを除去し、アイソパーＧ３１６ｇと荷電調整剤［ＣＴ−１］０．６ｇを加え、インク組成物［ＥＣ−１］を得た。
【００９７】
インク組成物［ＥＣ−１］の物性値は以下の通りであった。
（Ａ）インク組成物の２０℃での電気伝導度を、ＬＣＲメーター（安藤電気（株）社製ＡＧ−４３１１）及び液体用電極（川口電機製作所（株）社製ＬＰ−０５型）を使用し、印加電圧５Ｖ、周波数ｌｋＨｚの条件で測定したところ、１００ｎＳ／ｍであった。
（Ｂ）インク組成物を、小型高速冷却遠心機（トミー精工（株）社製ＳＲＸ−２０１）を使用し、回転速度１４５００ｒｐｍ、温度２０°Ｃの条件で３０分間、遠心分離し荷電粒子を沈降させた後、上澄み液の電気伝導度を測定したところ、３０ｎＳ／ｍであった。荷電粒子の電気伝導度は、７０ｎＳ／ｍであり、インク組成物の電気伝導度に対して７０％であった。また、荷電粒子の荷電は正であった。
（Ｃ）荷電粒子の体積平均直径を、堀場製作所（株）製ＣＡＰＡ−７００で５０００ｒｐｍの回転数で測定したところ、０．９μｍであった。尚、数平均直径は、０．１５μｍであった。
（Ｄ）インク組成物の２０℃での粘度を、東京計器（株）製Ｅ型粘度計でコーンプレート型ローターを用い１００ｒｐｍで測定したところ１．５ｍＰａ・ｓであった。また、インク組成物の２０℃での表面張力を、協和界面科学（株）製ＦＡＣＥ自動表面張力計で測定したところ、２５ｍＮ／ｍであった。
【００９８】
インク組成物［ＥＣ−１］の作成において、シアン顔料の替わりにマゼンタ顔料Ｃ．Ｉ．Ｐｉｇｍｅｎｔ  Ｒｅｄ  ５７：１（東洋インキ製造（株）製、ブリリアントカーミン６Ｂ、Ｌ．Ｒ  ６Ｂ  ＦＧ−４２１３）を用いた以外は同様にして、インク組成物［ＥＭ−１］を得た。また、シアン顔料の替わりにイエロー顔料Ｃ．Ｉ．Ｐｉｇｍｅｎｔ  Ｙｅｌｌｏｗ  １８０（クラリアント（株）製、Ｔｏｎｅｒ  Ｙ  ＨＧ）を用いた以外は同様にして、インク組成物［ＥＹ−１］を得た。さらに、シアン顔料の替わりにブラック顔料Ｃ．Ｉ．Ｐｉｇｍｅｎｔ  Ｂｌａｃｋ  ７（三菱化学（株）製、カーボンブラック  ＭＡ−８）を用いた以外は同様にして、インク組成物［ＥＢ−１］を得た。得られたインク組成物の物性値を表１に示す。これらはいずれも、本発明の請求項１に掲げた物性値の範囲内であった。
【００９９】
【表１】
2005015770.tif 000011
【０１００】
＜インクジェット記録＞
図１〜３に示すインクジェット記録装置に、４色のインク組成物［ＥＣ−１］、［ＥＭ−１］、［ＥＹ−１］、［ＥＢ−１］をそれぞれ４つのヘッドにつながるインクタンクに充填した。ここでは吐出ヘッドとして図２に示すタイプの１５０ｄｐｉ（チャンネル密度５０ｄｐｉの３列千鳥配置）、８３３チャンネルヘッドを使用し、また定着手段として１ｋＷのヒータを内蔵したシリコンゴム性ヒートローラを使用した。インク温度管理手段として投げ込みヒータと攪拌羽をインクタンク内に設け、インク温度は３０℃に設定し、攪拌羽を３０ｒｐｍで回転しながらサーモスタットで温度コントロールした。ここで攪拌羽は沈澱・凝集防止用の攪拌手段としても使用した。またインク流路を一部透明とし、それを挟んでＬＥＤ発光素子と光検知素子を配置し、その出力シグナルによりインクの希釈液（アイソパーＧ）あるいは濃縮インク（上記インク組成物の固形分濃度を２倍に調整したもの）投入による濃度管理を行った。被記録媒体としてオフセット印刷用微コート紙を使用した。エアーポンプ吸引により被記録媒体表面の埃除去を行った後、吐出ヘッドを画像形成位置まで被記録媒体に近づけ、記録すべき画像データを画像データ演算制御部に伝送し、搬送ベルトの回転により被記録媒体を搬送させながら吐出ヘッドを逐次移動しながらインク組成物を吐出して２４００ｄｐｉの描画解像力で画像を形成した。搬送ベルトとして、金属ベルトとポリイミドフィルムを張り合わせたものを使用し、このベルトの片端付近に搬送方向に沿ってライン状のマーカーを配置し、これを搬送ベルト位置検知手段で光学的に読みとり、位置制御手段を駆動して画像形成を行った。この際、光学的ギャップ検出装置による出力により吐出ヘッドと記録媒体の距離は０．５ｍｍに保った。また吐出の際には被記録媒体の表面電位を−１．５ｋＶとしておき、吐出をおこなう際には＋５００Ｖのパルス電圧を印加し（パルス巾５０μｓｅｃ）、１５ｋＨｚの駆動周波数で画像形成を行った。
画像記録後すぐに、ヒートローラを用いて定着した。定着時のコート紙の温度は９０℃であり、ヒートローラとの接触時間は０．３秒であった。
【０１０１】
得られた画像記録物（印刷物）は、筋ムラ、インクのにじみがなく極めて鮮明な画像で
あった。画像形成不良等は全く見られず、また外気温の変化、記録時間の増加によってもドット径変化等による画像劣化は全く見られず、良好な画像形成が可能であった。記録終了後は、インクジェットヘッドを保護するためにインクジェット記録装置を搬送ベルトと近接した位置から５０ｍｍ退避させた。
また記録終了後に１０分間、ヘッドにインクの代わりにアイソパーＧを供給してクリーニングした後、アイソパーＧの蒸気を充満させたカバーにヘッドを格納しておくことにより、１ヶ月間、保守作業の必要なしに、良好な画像記録物を作製できた。また、得られた画像記録物の１００枚を重ね、４０℃で３日間保存したが、画像記録物同士の接着はなかった。
【０１０２】
［比較例１］
実施例１のインク組成物［ＥＣ−１］の作成において、荷電調整剤［ＣＴ−１］を加えなかった以外は実施例１と同様にして、インク組成物［ＲＣ−１］を作成した。得られた  ［ＲＣ−１］の物性値を表２に示すが、（Ａ）インク組成物の電気伝導度が、小さいものであった。
インク組成物［ＲＣ−１］を用い、実施例１と同様の装置を用いインクジェット記録を行ったが、インク滴が吐出しなかった。
【０１０３】
［比較例２］
実施例１のインク組成物［ＥＣ−１］の作成において、荷電調整剤［ＣＴ−１］を１．５ｇ加えた以外は実施例１と同様にして、インク組成物［ＲＣ−２］を作成した。得られた［ＲＣ−２］の物性値を表２に示すが、（Ｂ）荷電粒子のインク組成物に対する電気伝導度の割合が、小さいものであった。
インク組成物［ＲＣ−２］を用い、実施例１と同様の装置を用いインクジェット記録を行ったところ、インク滴は吐出したが、得られた画像にインクのにじみが認められた。
【０１０４】
［比較例３］
実施例１のインク組成物［ＥＣ−１］の作成において、被覆剤［ＡＰ−１］の替わりに［ＢＺ−２］を用いた以外は実施例１と同様にして、インク組成物［ＲＣ−３］を作成した（［ＢＺ−２］は分散剤としても使用し、合計２７．５ｇ使用した）。得られた［ＲＣ−３］の物性値を表２に示すが、（Ｃ）荷電粒子の体積平均直径が、小さいものであった。
インク組成物［ＲＣ−３］を用い、実施例１と同様の装置を用いインクジェット記録を行ったところ、インク滴は吐出したが、得られた画像にインクのにじみが認められた。
【０１０５】
［比較例４］
実施例１のインク組成物［ＥＣ−１］を減圧濃縮により、固形分濃度３５％とし、これをインク組成物［ＲＣ−４］とした。得られた［ＲＣ−４］の物性値を表２に示す。インク組成物の２５℃での粘度（Ｄ）が、大きいものであった。
インク組成物［ＲＣ−４］を用い、実施例１と同様の装置を用いインクジェット記録を行ったが、インク滴が吐出しなかった。
【０１０６】
【表２】
2005015770.tif 000012
【０１０７】
［比較例５］
実施例１のインク組成物［ＥＣ−１］を用い、濃縮インクの投入をしないことを除いて、実施例１と同様にインクジェット記録を行った。３日目までは、インク滴が吐出し、良好な画像記録物を作製できたが、４日目は、画像にインクにじみが認められた。インク組成物を回収し、荷電粒子の体積平均直径を測定したところ、０．１８μｍであった。体積平均直径が小さくなった理由は明確ではないが、おそらく、直径の大きな荷電粒子が優先的に濃縮し吐出したため、直径の小さな荷電粒子がインク組成物中に残存したためと考えられる。
【０１０８】
［実施例２］
＜使用した材料＞
本実施例２においては、被覆剤として［ＡＰ−１］の替わりに［ＡＰ−２］を用いた。［ＡＰ−２］は、アジピン酸と少過剰量のｐ−キシリレングリコールより脱水縮合することにより、両末端にヒドロキシル基を有するポリエステルを合成した後、さらに、ヘキサメチレンジイソシアナートと反応させることにより得られた。重量平均分子量は、２０，０００であり、多分散度（重量平均分子量／数平均分子量）は、１．６であった。ガラス転位点（ミッドポイント）は−１３℃であり、融点は７６℃であり、軟化点は７４℃であった。また、テトラブチルアンモニウムヒドロキシドとｐ−トルエンスルホン酸より得られるテトラブチルアンモニウムｐ−トルエンスルホン酸塩も用いた。これら以外は、実施例１で用いた材料を用いた。
【０１０９】
【化１０】
2005015770.tif 000013
【０１１０】
＜インク組成物［ＥＣ−２］の作成＞
シアン顔料１０ｇ、被覆剤［ＡＰ−２］２０ｇ、および、テトラブチルアンモニウムｐ−トルエンスルホン酸塩１ｇを、フラスコに入れ、内温が１１０℃になるようにヒーターで加熱しながら、１時間加熱攪拌し、混合した。得られた混合物３１ｇをトリオサイエン
ス（株）製トリオブレンダーにて粗粉砕し、さらに協立理工（株）製ＳＫ−Ｍ１０型サンプルミルにて微粉砕した。得られた微粉砕物３１ｇを、分散剤［ＢＺ−２］９ｇ、アイソパーＧ７５ｇ、および直径約３．０ｍｍのガラスビーズと共に、東洋精機製作所（株）製ペイントシェーカーにて予備分散した。ガラスビーズを除去した後、直径約０．６ｍｍのジルコニアセラミックビーズと共に、シンマルエンタープライゼズ（株）製ＴｙｐｅＫＤＬダイノミルにて、内温を２５℃に保ちながら５時間、引き続き５０℃で５時間、２，０００ｒｐｍの回転数で分散（粒子化）した。得られた分散液からジルコニアセラミックビーズを除去し、アイソパーＧ３６０ｇと荷電調整剤［ＣＴ−１］０．４ｇを加え、インク組成物［ＥＣ−２］を得た。
【０１１１】
インク組成物［ＥＣ−２］を実施例１と同様に測定したところ以下の通りであった。
（Ａ）インク組成物の２０℃での電気伝導度は、１２０ｎＳ／ｍであった。
（Ｂ）荷電粒子の電気伝導度のインク組成物の電気伝導度に対する割合は８５％であった。また、荷電粒子の荷電は正であった。
（Ｃ）荷電粒子の体積平均直径は、１．０μｍであった。
（Ｄ）インク組成物の２０℃での粘度は、１．９ｍＰａ・ｓであった。また、インク組成物の２０℃での表面張力は、２３ｍＮ／ｍであった。
【０１１２】
＜インクジェット記録＞
インク組成物［ＥＣ−２］を用い、実施例１と同様にして、濃縮インクを投入しながら、１ヶ月間インクジェット記録を行った。この間、筋ムラ、インクのにじみがなく極めて鮮明な画像が得られ、保守作業の必要なしに、良好な画像記録物を作製できた。
【０１１３】
［比較例６］
実施例１のインク組成物［ＥＣ−１］の作成において、分散剤［ＢＺ−２］の代わりに、［ＢＺ−２］を合成する途中で得られた［ＢＰ−１］を用いた以外は、実施例１と同様にしてインク組成物［ＲＣ−５］を作成した。
インク組成物［ＲＣ−５］を実施例１と同様に測定したところ以下の通りであった。
（Ａ）インク組成物の２０℃での電気伝導度は、８０ｎＳ／ｍであった。
（Ｂ）荷電粒子の電気伝導度のインク組成物の電気伝導度に対する割合は４０％であった。また、荷電粒子の荷電は正であった。
（Ｃ）荷電粒子の体積平均直径は、２．０μｍであった。
（Ｄ）インク組成物の２０℃での粘度は、５５ｍＰａ・ｓであった。また、インク組成物の２０℃での表面張力は、３０ｍＮ／ｍであった。
インク組成物［ＲＣ−５］を用い、実施例１と同様の装置を用いインクジェット記録を行ったが、２週間後にインク滴が吐出しなくなった。ヘッドを分解して確認したところ、吐出口にインク粒子が付着し、吐出口を詰まらせていた。また、得られた画像記録物の１００枚を重ね、４０℃で３日間保存したところ、画像記録物同士が接着してしまった。
【０１１４】
［比較例７］
実施例１のインク組成物［ＥＣ−１］の作成において、分散剤［ＢＺ−２］の代わりに、メタクリル酸ステアリルとスチレンを直接重合して得られた非グラフトポリマーである［ＢＰ−２］（重量平均分子量は、１３０，０００）を用いた以外は、実施例１と同様にしてインク組成物［ＲＣ−６］を作成した。
ポリマー［ＢＰ−２］は、アイソパーＧ１００ｇに対して３ｇ以下しか溶解しなかった。
インク組成物［ＲＣ−６］を実施例１と同様に測定したところ以下の通りであった。
（Ａ）インク組成物の２０℃での電気伝導度は、８ｎＳ／ｍであった。
（Ｂ）荷電粒子の電気伝導度のインク組成物の電気伝導度に対する割合は３０％であった。また、荷電粒子の荷電は正であった。
（Ｃ）荷電粒子の体積平均直径は、２．８μｍであった。
（Ｄ）インク組成物の２０℃での粘度は、３．０ｍＰａ・ｓであった。また、インク組成物の２０℃での表面張力は、２８ｍＮ／ｍであった。
インク組成物［ＲＣ−６］を用い、実施例１と同様の装置を用いインクジェット記録を行ったが、１週間後にインク滴が吐出しなくなった。ヘッドを分解して確認したところ、吐出口にインク粒子が付着し、吐出口を詰まらせていた。
【０１１５】
［比較例８］
実施例１のインク組成物［ＥＣ−１］の作成において、分散剤［ＢＺ−２］の代わりに、スチレンのみを重合して得られた非グラフトポリマーである［ＢＰ−３］（重量平均分子量は、７０，０００）を用いた以外は、実施例１と同様にしてインク組成物の作成を試みたが、粒子が形成されなかった。
ポリマー［ＢＰ−３］は、分散剤［ＢＺ−２］の主鎖部のみから構成されるポリマーであるが、アイソパーＧ１００ｇに対して３ｇ以下しか溶解しなかった。
【０１１６】
［実施例３］
＜使用した材料＞
本実施例２においては、下記の材料を使用した。
【０１１７】
・マゼンタ顔料（色材）  モノアゾレーキ顔料  Ｃ．Ｉ．Ｐｉｇｍｅｎｔ  Ｒｅｄ（５７：１）（大日本インキ（株）製、Ｓｙｍｕｌｅｒ  Ｂｒｉｌｌｉａｎｔ  Ｃａｒｍｉｎｅ  ６Ｂ２２９）
・被覆剤  実施例２で使用した［ＡＰ−２］
・分散剤  ［ＢＺ−７］
・テトラブチルアンモニウムｐ−トルエンスルホン酸塩
・荷電調整剤  ［ＣＴ−１］
・分散媒  アイソパーＧ（エクソン社（株）製）
【０１１８】
分散剤［ＢＺ−７］の構造を以下に示す。
【０１１９】
【化１１】
2005015770.tif 000014
【０１２０】
分散剤［ＢＺ−７］は、実施例１で合成した、末端にメタクリロイル基を有するメタクリル酸ステアリルのポリマー［ＢＰ−１］と、メタクリル酸ブチルおよびメタクリル酸２
−メトキシエチルとをラジカル重合させることにより得られた。重量平均分子量は、１８０，０００であった。
分散剤［ＢＺ−７］は、アイソパーＧ１００ｇに対して白濁したものの、５ｇ以上溶解した。
【０１２１】
＜インク組成物［ＥＭ−２］の作成＞
マゼンタ顔料１０ｇ、被覆剤［ＡＰ−２］２０ｇ、および、テトラブチルアンモニウムｐ−トルエンスルホン酸塩１ｇを、フラスコに入れ、内温が１１０℃になるようにヒーターで加熱しながら、１時間加熱攪拌し、混合した。得られた混合物３１ｇをトリオサイエンス（株）製トリオブレンダーにて粗粉砕し、さらに協立理工（株）製ＳＫ−Ｍ１０型サンプルミルにて微粉砕した。得られた微粉砕物３１ｇを、分散剤［ＢＺ−７］９ｇ、アイソパーＧ７５ｇ、および直径約３．０ｍｍのガラスビーズと共に、東洋精機製作所（株）製ペイントシェーカーにて予備分散した。ガラスビーズを除去した後、直径約０．６ｍｍのジルコニアセラミックビーズと共に、シンマルエンタープライゼズ（株）製ＴｙｐｅＫＤＬダイノミルにて、内温を４０℃に保ちながら８時間、３，０００ｒｐｍの回転数で分散（粒子化）した。得られた分散液からジルコニアセラミックビーズを除去し、アイソパーＧ３６０ｇと荷電調整剤［ＣＴ−１］０．４ｇを加え、インク組成物［ＥＭ−２］を得た。
インク組成物［ＥＭ−２］を実施例１と同様に測定したところ以下の通りであった。
（Ａ）インク組成物の２０℃での電気伝導度は、１２０ｎＳ／ｍであった。
（Ｂ）荷電粒子の電気伝導度のインク組成物の電気伝導度に対する割合は５４％であった。また、荷電粒子の荷電は正であった。
（Ｃ）荷電粒子の体積平均直径は、０．７μｍであった。
（Ｄ）インク組成物の２０℃での粘度は、１．７ｍＰａ・ｓであった。また、インク組成物の２０℃での表面張力は、２６ｍＮ／ｍであった。
【０１２２】
＜インクジェット記録＞
インク組成物［ＥＭ−２］を用い、実施例１と同様にして、濃縮インクを投入しながら、１ヶ月間インクジェット記録を行った。この間、筋ムラ、インクのにじみがなく極めて鮮明な画像が得られ、保守作業の必要なしに、良好な画像記録物を作製することができた。
【０１２３】
［比較例９］
実施例３のインク組成物［ＥＭ−２］の作成において、分散剤［ＢＺ−７］の代わりに、メタクリル酸ステアリル、メタクリル酸ブチルおよびメタクリル酸２−メトキシエチルを直接重合して得られた非グラフトポリマーである［ＢＰ−４］（重量平均分子量は、１８，０００）を用いた以外は、実施例２と同様にしてインク組成物［ＲＭ−１］を作成した。
ポリマー［ＢＰ−４］は、アイソパーＧ１００ｇに対して３ｇ以下しか溶解しなかった。
インク組成物［ＲＭ−１］を実施例１と同様に測定したところ以下の通りであった。
（Ａ）インク組成物の２０℃での電気伝導度は、９ｎＳ／ｍであった。
（Ｂ）荷電粒子の電気伝導度のインク組成物の電気伝導度に対する割合は３６％であった。また、荷電粒子の荷電は正であった。
（Ｃ）荷電粒子の体積平均直径は、２．４μｍであった。
（Ｄ）インク組成物の２０℃での粘度は、４．０ｍＰａ・ｓであった。また、インク組成物の２０℃での表面張力は、２９ｍＮ／ｍであった。
インク組成物［ＲＭ−１］を用い、実施例１と同様の装置を用いインクジェット記録を行ったが、２週間後にインク滴が吐出しなくなった。ヘッドを分解して確認したところ、吐出口にインク粒子が付着し、吐出口を詰まらせていた。
【０１２４】
［比較例１０］
実施例３のインク組成物［ＥＭ−１］の作成において、グラフトポリマー分散剤［ＢＺ−７］の代わりに、メタクリル酸ブチルとメタクリル酸２−メトキシエチルを重合して得られた非グラフトポリマーである［ＢＰ−５］（重量平均分子量は、１１０，０００）を用いた以外は、実施例２と同様にしてインク組成物の作成を試みたが、粒子が形成されなかった。
ポリマー［ＢＰ−５］は、分散剤［ＢＺ−７］の主鎖部のみから構成されるポリマーであるが、アイソパーＧ１００ｇに対して３ｇ以下しか溶解しなかった。
【０１２５】
［実施例４］
＜使用した材料＞
本実施例４においては、下記の材料を使用した。
【０１２６】
・イエロー顔料（色材）  ジスアゾ顔料  Ｃ．Ｉ．Ｐｉｇｍｅｎｔ  Ｙｅｌｌｏｗ  １８０（クラリアント（株）製、Ｔｏｎｅｒ  Ｙ  ＨＧ）
・被覆剤  ［ＡＰ−１］
・分散剤  ［ＢＺ−８］
・荷電調整剤  ［ＣＴ−１］
・分散媒  アイソパーＧ（エクソン社（株）製）
【０１２７】
分散剤［ＢＺ−８］の構造を以下に示す。
【０１２８】
【化１２】
2005015770.tif 000015
【０１２９】
分散剤［ＢＺ−８］は、メタクリル酸メチル、２−ヒドロキシエチルアクリレート及び、チッソ（株）製メタクリロキシプロピル末端ポリジメチルシロキサンＤＭＳ−Ｒ１８（分子量４，５００−５，５００）をラジカル重合させることにより得られた。重量平均分子量は、６０，０００であった。
ＤＭＳ−Ｒ１８、及び、分散剤［ＢＺ−８］はいずれも、アイソパーＧ１００ｇに対して５ｇ以上溶解した。
【０１３０】
＜インク組成物［ＥＹ−１］の作成＞
イエロー顔料８ｇと被覆剤［ＡＰ−１］２２ｇを、入江商会（株）製卓上型ニーダーＰＢＶ−０．１に入れ、ヒーター温度を１００℃に設定し２時間加熱混合した。得られた混合物３０ｇをトリオサイエンス（株）製トリオブレンダーにて粗粉砕し、さらに協立理工（株）製ＳＫ−Ｍ１０型サンプルミルにて微粉砕した。得られた微粉砕物３０ｇを、分散剤［ＢＺ−８］７．５ｇ、アイソパーＧ７５ｇ、および直径約３．０ｍｍのガラスビーズと共に、東洋精機製作所（株）製ペイントシェーカーにて予備分散した。ガラスビーズを除去した後、直径約０．６ｍｍのジルコニアセラミックビーズと共に、シンマルエンタープライゼズ（株）製ＴｙｐｅＫＤＬダイノミルにて、内温を４５℃に保ちながら８時間、３，０００ｒｐｍの回転数で分散（粒子化）した。得られた分散液からジルコニアセラミックビーズを除去し、アイソパーＧ３１６ｇと荷電調整剤［ＣＴ−１］０．６ｇを加え、インク組成物［ＥＹ−１］を得た。
インク組成物［ＥＹ−１］を実施例１と同様に測定したところ以下の通りであった。
（Ａ）インク組成物の２０℃での電気伝導度は、９０ｎＳ／ｍであった。
（Ｂ）荷電粒子の電気伝導度のインク組成物の電気伝導度に対する割合は７３％であった。また、荷電粒子の荷電は正であった。
（Ｃ）荷電粒子の体積平均直径は、１．２μｍであった。
（Ｄ）インク組成物の２０℃での粘度は、１．３ｍＰａ・ｓであった。また、インク組成物の２０℃での表面張力は、２０ｍＮ／ｍであった。
【０１３１】
＜インクジェット記録＞
インク組成物［ＥＹ−１］を用い、実施例１と同様にして、濃縮インクを投入しながら、１ヶ月間インクジェット記録を行った。この間、筋ムラ、インクのにじみがなく極めて鮮明な画像が得られ、保守作業の必要なしに、良好な画像記録物を作製できた。
【０１３２】
［比較例１１］
実施例４のインク組成物［ＥＹ−１］の作成において、分散剤［ＢＺ−８］の代わりに、チッソ（株）製メタクリロキシプロピル末端ポリジメチルシロキサンＤＭＳ−Ｒ１８を用いた以外は実施例３と同様にしてインク組成物の作成を試みたが、粒子が形成されなかった。
【０１３３】
［比較例１２］
実施例４のインク組成物［ＥＹ−１］の作成において、分散剤［ＢＺ−８］の代わりに、メタクリル酸メチルと２−ヒドロキシエチルアクリレートを重合して得られた非グラフトポリマーである［ＢＰ−６］（重量平均分子量は、１４０，０００）を用いた以外は、実施例４と同様にしてインク組成物の作成を試みたが、粒子が形成されなかった。
ポリマー［ＢＰ−６］は、分散剤［ＢＺ−８］の主鎖部のみから構成されるポリマーであるが、アイソパーＧ１００ｇに対して３ｇ以下しか溶解しなかった。
【図面の簡単な説明】
【０１３４】
【図１】本発明に用いるインクジェット印刷装置の一例を模式的に示す全体構成図である。
【図２】本発明のインクジェット記録装置のインクジェットヘッドの構成を示す斜視図である（判りやすくするために、各吐出部でのガード電極のエッジは描いていない）。
【図３】図２に示す、インクジェットヘッドの吐出部の使用数が多いときの荷電粒子の分布状態を示す側面断面図である（図２の矢視Ｘ−Ｘに相当）。
【符号の説明】
【０１３５】
Ｇ  飛翔したインク滴
Ｐ  被記録媒体
Ｑ  インク流
Ｒ  荷電粒子
１  インクジェット記録装置
２、２Ｙ、２Ｍ、２Ｃ、２Ｋ  吐出ヘッド
３  インク循環系
４  ヘッドドライバ
５  位置制御手段
６Ａ、６Ｂ、６Ｃ  搬送ベルト張架ローラ
７  搬送ベルト
８  搬送ベルト位置検知手段
９  静電吸着手段
１０  除電手段
１１  力学的手段
１２  フィードローラ
１３  ガイド
１４  画像定着手段
１５  ガイド
１６  記録媒体位置検知手段
１７  排出ファン
１８  溶媒蒸気吸着材
３８  インクガイド
４０  支持棒部
４２  インクメニスカス
４４  絶縁層
４６  第１吐出電極
４８  絶縁層
５０  ガード電極
５２  絶縁層
５６  第２吐出電極
５８  絶縁層
６２  浮遊導電板
６４  被覆膜
６６  絶縁部材
７０  インクジェットヘッド
７２  インク流路
７４  基板
７５、７５Ａ、７５Ｂ  開口
７６、７６Ａ、７６Ｂ  吐出部
７８  吐出部
【図１】
2005015770.tif 000016
【図２】
2005015770.tif 000017
【図３】
2005015770.tif 000018